(57)【要約】【課題】ポリアミド樹脂の成形性、耐薬品性等と高温下での寸法安定性とを高度に連立させた樹脂組成物を提供する。【解決手段】ポリアミド樹脂組成物であって、ポリアミド樹脂１００質量部と、酸溶媒で湿式処理され、不活性ガス雰囲気中で２５℃から６００℃まで昇温させたときの質量減少率が１〜２０質量％であるカーボン粒子０．５〜２０質量部と、膨潤性の層状ケイ酸塩０．５〜１０質量部とを含有する。このポリアミド樹脂組成物は、ポリアミドモノマー１００質量部と、酸溶媒で湿式処理され、不活性ガス雰囲気中で２５℃から６００℃まで昇温させたときの質量減少率が１〜２０質量％であるカーボン粒子０．５〜２０質量部と、膨潤性の層状ケイ酸塩０．５〜１０質量部とを共存させた状態で、前記ポリアミドモノマーを重合させることにより得られる。【選択図】なし【特許請求の範囲】
【請求項１】
ポリアミド樹脂１００質量部と、酸溶媒で湿式処理され、不活性ガス雰囲気中で２５℃から６００℃まで昇温させたときの質量減少率が１〜２０質量％であるカーボン粒子０．５〜２０質量部と、膨潤性の層状ケイ酸塩０．５〜１０質量部とを含有することを特徴とするポリアミド樹脂組成物。
【請求項２】
ポリアミド樹脂がポリアミド６またはポリアミド６６であることを特徴とする請求項１記載のポリアミド樹脂組成物。
【請求項３】
カーボン粒子が、天然黒鉛、カーボンブラック、ケッチェンブラックの少なくともいずれかであることを特徴とする請求項１または２記載のポリアミド樹脂組成物。
【請求項４】
層状ケイ酸塩が、モンモリロナイト、膨潤性フッ素雲母系粘土鉱物の少なくともいずれかであることを特徴とする請求項１から３までのいずれか１項記載のポリアミド樹脂組成物。
【請求項５】
ポリアミドモノマー１００質量部と、酸溶媒で湿式処理され、不活性ガス雰囲気中で２５℃から６００℃まで昇温させたときの質量減少率が１〜２０質量％であるカーボン粒子０．５〜２０質量部と、膨潤性の層状ケイ酸塩０．５〜１０質量部とを共存させた状態で、前記ポリアミドモノマーを重合させることを特徴とするポリアミド樹脂組成物の製造方法。
【請求項６】
ポリアミドモノマーとして、ε−カプロラクタムを用いるか、または、ヘキサメチレンジアミンとアジピン酸の混合物を用いることを特徴とする請求項５記載のポリアミド樹脂組成物の製造方法。
【請求項７】
カーボン粒子として、天然黒鉛、カーボンブラック、ケッチェンブラックの少なくともいずれかを用いることを特徴とする請求項５または６記載のポリアミド樹脂組成物の製造方法。
【請求項８】
層状ケイ酸塩として、モンモリロナイト、膨潤性フッ素雲母系粘土鉱物の少なくともいずれかを用いることを特徴とする請求項５から７までのいずれか１項記載のポリアミド樹脂組成物の製造方法。
【発明の詳細な説明】
【技術分野】
【０００１】
本発明はポリアミド樹脂組成物およびその製造方法に関する。
【背景技術】
【０００２】
例えば自動車の分野においては、車両本体の軽量化の要望に対応するために、金属部品の樹脂化が進められている。各種の樹脂のうちで、ポリアミド樹脂は、高温下での剛性や成形性等に優れるため、エンジンルーム内での使用にも耐える素材である。しかし、金属と比較すると、成形の自由度や軽量性等には優れるものの、長期間の高温下における樹脂の劣化に伴う機械物性の低下や、寸法変化のため、使用できる範囲に制限を受ける。この問題に対処するために、ベースとなるポリアミド樹脂を改良したり、寸歩変化を抑える各種充填材や添加剤を配合したりすることにより、これらポリアミド樹脂の欠点を改良することが提案されている。
【０００３】
以下に代表的な提案例を示す。特許文献１には、ベースとなるポリアミド樹脂に、低吸水性のポリフェニレンエーテルを配合すること、さらには剛性アップのためトリアジン系化合物誘導体を層間に取り込んだ層状ケイ酸塩を配合することが記載されている。特許文献２には、ポリアミド樹脂にポリオレフィン系樹脂を配合し、フィラーとしてタルクを配合することが提案されている。この特許文献２のものは、吸水時に寸法変化を起こしやすいポリアミド樹脂に、他の吸水しにくい樹脂を配合することにより、樹脂全体を低吸水化させ、加えて高剛性化を目的として無機フィラーやタルクを配合するということが骨子となっている。
【０００４】
別のアプローチとして、特許文献３では、成形体の内部に発泡部分を持たせることにより、寸法安定性を持たせようとする試みがなされている。低寸法変化に加えて、導電性をも付与するため、特許文献４には、ポリアミド６６に、シランカップリング剤で表面処理したマイカ粉末と、カーボンブラックとを配合したものが記載されており、また特許文献５には、酸化亜鉛ウィスカと板状フィラーに加えて、炭素繊維を含有させた樹脂組成物が記載されている。
【０００５】
しかし、自動車のエンジンカバーのように成形体の形状が複雑になり、同時に大形化が進んできたものでは、樹脂組成物の収縮に少しでも異方性があると、例えば、経時変化により成形体に反りが発生するという現象が見られるようになってきている。従来用いられていた無機フィラーは、ポリアミド樹脂にとっては結晶核剤にもなり得るため、成形体中でのこれらの配向が、ポリアミド樹脂の収縮異方性を生み出していると考えられる。つまり、これまでのような樹脂組成物の線膨張係数を下げるといった基本物性の向上だけでは、これらの問題に対処できなくなっている。
【特許文献１】特開２００１−４９１１７号公報
【特許文献２】特開２００２−６９２９７号公報
【特許文献３】特開２００２−９６３４８号公報
【特許文献４】特開平４−３２３２６２号公報
【特許文献５】特開平５−１１７４４７号公報
【発明の開示】
【発明が解決しようとする課題】
【０００６】
本発明は、前記実情に鑑みなされたものであり、その目的は、ポリアミド樹脂の耐薬品性等と、成形性および高温下での寸法安定性とを高度に連立させた樹脂組成物を提供することにある。
【課題を解決するための手段】
【０００７】
本発明者らは、特定形態のカーボン粒子と層状ケイ酸塩とを共存させた状態でポリアミドを重合させて得られる樹脂組成物が、ポリアミド樹脂の耐薬品性と、成形性および高温下での寸法安定性とを兼備することを見出し、本発明を完成した。
【０００８】
すなわち、本発明の要旨は、下記の通りである。
【０００９】
（１）ポリアミド樹脂１００質量部と、酸溶媒で湿式処理され、不活性ガス雰囲気中で２５℃から６００℃まで昇温させたときの質量減少率が１〜２０質量％であるカーボン粒子０．５〜２０質量部と、膨潤性の層状ケイ酸塩０．５〜１０質量部とを含有することを特徴とするポリアミド樹脂組成物。
【００１０】
（２）ポリアミド樹脂がポリアミド６またはポリアミド６６であることを特徴とする（１）のポリアミド樹脂組成物。
【００１１】
（３）カーボン粒子が、天然黒鉛、カーボンブラック、ケッチェンブラックの少なくともいずれかであることを特徴とする（１）または（２）のポリアミド樹脂組成物。
【００１２】
（４）層状ケイ酸塩が、モンモリロナイト、膨潤性フッ素雲母系粘土鉱物の少なくともいずれかであることを特徴とする（１）から（３）までのいずれかのポリアミド樹脂組成物。
【００１３】
（５）ポリアミドモノマー１００質量部と、酸溶媒で湿式処理され、不活性ガス雰囲気中で２５℃から６００℃まで昇温させたときの質量減少率が１〜２０質量％であるカーボン粒子０．５〜２０質量部と、膨潤性の層状ケイ酸塩０．５〜１０質量部とを共存させた状態で、前記ポリアミドモノマーを重合させることを特徴とするポリアミド樹脂組成物の製造方法。
【００１４】
（６）ポリアミドモノマーとして、ε−カプロラクタムを用いるか、または、ヘキサメチレンジアミンとアジピン酸の混合物を用いることを特徴とする（５）のポリアミド樹脂組成物の製造方法。
【００１５】
（７）カーボン粒子として、天然黒鉛、カーボンブラック、ケッチェンブラックの少なくともいずれかを用いることを特徴とする（５）または（６）のポリアミド樹脂組成物の製造方法。
【００１６】
（８）層状ケイ酸塩として、モンモリロナイト、膨潤性フッ素雲母系粘土鉱物の少なくともいずれかを用いることを特徴とする（５）から（７）までのいずれかのポリアミド樹脂組成物の製造方法。
【発明の効果】
【００１７】
本発明によれば、ポリアミド樹脂に、特殊な処理を施した特定のカーボン粒子を含有させるとともに、膨潤性の層状ケイ酸塩を含有させたものであるため、ポリアミド樹脂が本来有している耐薬品性等と、成形性および高熱下での寸法安定性とを高度に連立させた樹脂組成物を得ることができる。よって、本発明のポリアミド樹脂組成物は、成形性および高温下での寸法安定性と、ポリアミドが本来有している耐薬品性等とのバランスに優れ、高温下でも寸法安定性を必要とする自動車部品などの分野に利用できるものである。
【発明を実施するための最良の形態】
【００１８】
本発明のポリアミド樹脂組成物は、ポリアミド樹脂１００質量部と、酸溶媒で湿式処理され、不活性ガス雰囲気中で２５℃から６００℃まで昇温させたときの質量減少率が１〜２０質量％であるカーボン粒子０．５〜２０質量部と、膨潤性の層状ケイ酸塩０．５〜１０質量部とを含有するものである。
【００１９】
本発明のポリアミド樹脂組成物の製造方法は、ポリアミドモノマー１００質量部と、酸溶媒で湿式処理され、不活性ガス雰囲気中で２５℃から６００℃まで昇温させたときの質量減少率が１〜２０質量％であるカーボン粒子０．５〜２０質量部と、膨潤性の層状ケイ酸塩０．５〜１０質量部とを共存させた状態で、前記ポリアミドモノマーを重合させるものである。
【００２０】
モノマーは、重縮合してアミド結合を生じることにより、ポリアミド樹脂を形成するものであればよく、一般に、（ｉ）環状モノマーの中にアミド結合が存在し、水等の開始剤で開環させて、ポリアミドポリマーとする場合と、（ｉｉ）分子内にアミド基を２個有するモノマーと、同様に分子内にカルボキシル基を２個有するモノマーとを実質的に等モル量配合し、高温下でアミド結合を生じさせてポリアミドポリマーとする場合とがある。
【００２１】
例えば、ポリアミド６の場合は、環状モノマーであるε−カプロラクタム（以下、「ε−ＣＬ」と略称する）と少量の水の混合物を、２４０℃程度まで温度を上げることにより開環重合する。これによって、ポリアミド６が得られる。なお、ε−ＣＬを予め開環させたアミノカプロン酸を重縮合させる方法も用いることができる。この場合は、少量の酸を添加することにより、重合度や重合速度をコントロールすることができる。これ以外には、ω−ラウロラクタムや１２−アミノドデカン酸からポリアミド１２を得ることができ、これも本発明に用いることができる。
【００２２】
ポリアミド６６の場合は、ヘキサメチレンジアミンとアジピン酸を実質的に等モル量混合し、２８０℃まで温度を上げることにより、重縮合して、ポリアミド６６が得られる。モノマーを変えて、ポリアミド４６、ポリアミド６１２や、成分中に芳香族を導入した芳香族ポリアミド等も本発明に適用することができる。
【００２３】
本発明で用いるカーボン粒子は、人造黒鉛でも天然黒鉛でもよく、物質中にグラフェンシートの積層体がある程度発達したものであることが好ましい。本発明によれば、このグラフェンシートの積層体の層間に酸イオンを挿入させることがポイントである。このようなカーボン粒子として、具体的には、天然の鱗状黒鉛や塊状黒鉛、膨張黒鉛、キッシュ黒鉛賀例示され、人造黒鉛では、カーボンブラック、ケッチェンブラック、炭素繊維、カーボンナノチューブ等が例示される。これらを混合して用いることもできる。
【００２４】
カーボン粒子の層間へ酸イオンを挿入方させる方法としては、９７％硫酸や９４％硝酸あるいはその混合物と、カーボン粒子とを、室温で混合撹拌し、純水で洗浄液が中性になるまで洗浄した後、通常、約１００℃で２４時間以上真空乾燥させる。この場合、使用される酸は、カーボン粒子に対して酸化力のあるものであればよく、硫酸、硝酸、過マンガン酸カリウム、りん酸、塩酸、酢酸などの無機酸、また有機酸を、単品もしくは混合物として使用することができる。
【００２５】
それ以外の酸イオンの挿入方法として、電解法を用いることもできる。これは、一方の電極に目的のカーボン粒子を付着させて、酸溶媒中で電気を流すことにより、カーボン粒子の黒鉛層間に酸イオンを挿入させるものである。
【００２６】
本発明においては、グラフェンシートの層間に酸イオンを挿入されたカーボン粒子を用いるが、このようなカーボン粒子を用いることで、例えばポリアミド樹脂がポリアミド６である場合は、グラフェンシート中に存在する酸イオンがε−ＣＬの重合開始剤となり、グラフェンシート間でε−ＣＬが重合するため、グラフェンシートがへき開して、ポリアミド６中へのカーボン粒子の分散性が向上する。このとき、酸イオンの挿入量が多くなるほど、カーボン粒子の分散性がより進行する。逆に、その挿入量が少くなるほど、カーボン粒子の分散性が低くなる。
【００２７】
カーボン粒子のグラフェンシートの層間に挿入した酸イオン量は、窒素等の不活性ガス流通下で、２５℃から６００℃まで昇温させたときの質量減少率を測定することにより、知ることができる。本発明で用いることができるのは、この質量減少率が１〜２０質量％のカーボン粒子である。質量減少率が１質量％より少ない場合は、得られる樹脂組成物の反り低減効果が期待できない。質量減少率が２０質量％を超えるカーボン粒子を作製することは、本発明では現実的でない。
【００２８】
樹脂組成物におけるカーボン粒子の含有率は、ポリアミド樹脂１００質量部に対して０．５〜２０質量部である。カーボン粒子の含有率が０．５質量部よりも少ない場合は、得られる樹脂組成物の反り低減効果が期待できない。反対にカーボン粒子の含有率が２０質量部を超えると、モノマーの重合が阻害されるため、ポリマーを得ることができない。
【００２９】
本発明においてはカーボン粒子の平均粒径に制限はなく、例えばケッチェンブラックなどの数百ナノメートルのものから、天然鱗状黒鉛などの数百マイクロメートルのものを使用することができる。
【００３０】
本発明における膨潤性の層状ケイ酸塩は、モンモリロナイトやスメクタイト、膨潤性フッ素雲母系鉱物などの、いわゆる膨潤性粘土鉱物がよい。これらを混合して用いることもできる。また、これらの層状ケイ酸塩に対し、あらかじめアミノシランカップリング剤などで表面を処理したものや、層間に４級アンモニウム塩等をイオン交換させて挿入させたものを用いてもよい。膨潤性層状ケイ酸塩の配合量は、０．５〜１０質量部であることが必要である。膨潤性層状ケイ酸塩の配合量が０．５質量部未満の場合は、得られる樹脂組成物における実質的な反り低減効果が期待できない。膨潤性層状ケイ酸塩の配合量が１０質量部を超えると、ポリマーがゲル化して、樹脂組成物を得ることができない。
【００３１】
本発明においては、層状ケイ酸塩の平均粒径に制限はない。一般に市場で入手可能な数百ナノメートルから数十マイクロメートルのものを使用することができる。
前記特許文献４や特許文献５に示された発明と本発明とが異なる点は、得られた樹脂組成物中でのカーボン粒子や層状ケイ酸塩の存在状態にある。特許文献４や特許文献５のものでは単に溶融混錬しているだけであるのに対して、本発明は、ポリマーとなる以前のポリアミドモノマーに、これらカーボン粒子や層状ケイ酸塩を共存させて、ポリアミドモノマーを重合させている。さらには、層状ケイ酸塩を膨潤性のものとし、カーボン粒子には、その層間が予め酸溶媒で湿式処理されたものを用いている。そのため、これらは樹脂中の分散性がよく、得られた樹脂組成物の反りの低減効果が高くなる。
【実施例】
【００３２】
以下に、本発明を実施例にもとづいて詳しく説明する。
カーボン粒子の酸溶媒での湿式処理は、表１に示した内容でおこなった。その詳細は次のとおりである。なお、以下のＫ−１〜Ｋ−３のカーボン粒子について、不活性ガス雰囲気中で２５℃から６００℃まで昇温させたときの質量減少率を測定するときに使用した不活性ガスは、窒素であった。
【００３３】
Ｋ−１：天然鱗状黒鉛５g（日本黒鉛社製、平均粒径３８０μｍ）を、９７％硫酸２００ミリリットルと９４％硝酸１００ミリリットルとの混合溶媒に投入し、室温で２０分間混合撹拌させた。その後、大量の純水を洗浄液としてその内部に投入し、洗浄作業をおこなった。この洗浄作業は、洗浄液のｐＨが６〜７となるまで繰り返しおこなった。次いで、８０℃×２４ｈの熱風乾燥をおこない、その後、８０℃×４８ｈの真空乾燥を実施した。これによってカーボン粒子Ｋ−１が得られた。このカーボン粒子Ｋ−１は、不活性ガス雰囲気中で２５℃から６００℃まで昇温させたときの質量減少率が１５．０質量％であった。
【００３４】
Ｋ−２：原料カーボン粒子として人造のカーボンブラック（東海カーボン社製、品番＃３８００）を用いた。それ以外は、Ｋ−１と同様にして、カーボン粒子Ｋ−２を作製した。得られたカーボン粒子Ｋ−２の質量減少率は６．１質量％であった。
【００３５】
Ｋ−３：酸溶媒を、１０％硫酸２００ミリリットルと２５％硝酸１００ミリリットルとの混合溶液に変更した。それ以外はＫ−１と同様にして、カーボン粒子Ｋ−３を作製した。得られたカーボン粒子Ｋ−３の質量減少率は０．５質量％であった。
【００３６】
【表１】
2008150400.tif 000002
【００３７】
以下の実施例、比較例において、膨潤性の層状ケイ酸塩には、膨潤性の合成フッ素雲母と、モンモリロナイトとを用いた。後述する比較例８、比較例９では、比較のために、本発明において必須の膨潤性の層状ケイ酸塩に代えて、非膨潤性の層状ケイ酸塩としてのタルクを用いた。
【００３８】
ポリアミドモノマーとしては、重合してポリアミド６となるε−ＣＬと、重合してポリアミド１２になる１２−アミノドデカン酸と、重合してポリアミド６６となるヘキサメチレンジアミンおよびアジピン酸とを用いた。また比較例９では、比較のために、本発明において必須であるポリアミドモノマーに代えて、重合後のポリアミド６を用いた。
【００３９】
反りの測定は、得られた樹脂組成物をφ１００ｍｍ×ｔ１．６ｍｍの円板状に射出成形してサンプルとした。そして、得られたサンプルとしての円板を平坦な水平方向の板の上に静置し、円板において水平方向の板から垂直方向に反っている最大点の高さを測定し、成形体すなわち円板の厚み１．６ｍｍとの差を求めることによりおこなった。反りの測定は２段階でおこなった。すなわち、まず、射出成形後、２５℃×湿度５０％下に２４ｈ放置した後に、第１回目の反りの測定をおこなった。この時の値を、「成形後の反り」とした。さらに、このサンプルを１２０℃中に４８ｈ放置した後、再度、同様にして反りを測定した。この時の値を「熱処理後の反り」とした。
【００４０】
成形性の評価は、以下のようにして行った。すなわち、実施例１〜５、比較例１、４、５、８、９においては、東芝機械社製のＥＣ１００型成形機を用い、成形温度２６０℃、金型温度８０℃、射出および保圧時間１０秒、冷却時間１５秒の条件で、上記の反り測定用の円板を２０枚成形した。そのときに２０枚全部が金型から正常に離型した場合を成形性良好（○）と評価した。金型から正常に離型した本数が１９枚以下の場合は、成形性不良（×）と評価した。
【００４１】
実施例６、比較例２においては、成形温度を２２０℃、金型温度を７０℃に変えた。それ以外の成形条件は上記の通りとして評価した。
実施例７、比較例３においては、成形温度を２９０℃、金型温度を１００℃に変えた。それ以外の成形条件は上記の通りとして評価した。
【００４２】
層状珪酸塩量の測定は、樹脂組成物を空気中において５００℃×３時間で焼成して、ポリアミドおよびカーボンを除去することにより行った。
カーボン粒子量は、樹脂組成物を６Ｎ塩酸中で還流させてポリマーを除去し、カーボン粒子量と層状珪酸塩量の合計量を求め、この合計量から層状計算塩量を減じることにより算出した。
【００４３】
実施例１
ε−ＣＬを１００質量部、Ｋ−１を８質量部、膨潤性フッ素雲母を３質量部、さらに純水を１０質量部準備して、これらをオートクレーブに投入し、窒素置換後、液温を２６０℃まで上昇させて、ε−ＣＬを重合させた。次いで、得られた重合物中の未反応モノマーを熱水中で抽出して除去し、その後、乾燥させて、樹脂組成物を得た。得られた樹脂組成物の反りの測定を、前記の方法によりおこなった。その結果を表２に示す。
【００４４】
実施例２
Ｋ−１の配合割合を１５質量部とした。それ以外は実施例１と同様にして樹脂組成物を作製し、反りを測定した。その結果を表２に示す。
【００４５】
実施例３
膨潤性フッ素雲母の配合量を７質量部とした。それ以外は実施例１と同様にして樹脂組成物を作製し、反り測定した。その結果を表２に示す。
【００４６】
実施例４
膨潤性の層状ケイ酸塩としてモンモリロナイトを用いた。それ以外は実施例１と同様にして樹脂組成物を作製し、反りを測定した。その結果を表２に示す。
【００４７】
実施例５
カーボン粒子としてＫ−２を用いた。それ以外は実施例１と同様にして樹脂組成物を作製し、反りを測定した。その結果を表２に示す。
【００４８】
実施例６
ポリアミドモノマーとして、１２−アミノドデカン酸を用いた。熱水中での抽出は行わなかった。それ以外は実施例１と同様にして樹脂組成物を作製し、反りを測定した。その結果を表２に示す。
【００４９】
実施例７
ポリアミドモノマーとして、ヘキサメチレンジアミン４４質量部と、アジピン酸５６質量部（実質的にヘキサメチレンジアミンと等量）とを用いた。熱水中での抽出は行わなかった。それ以外は実施例１と同様にして樹脂組成物を作製し、反りを測定した。その結果を表２に示す。
【００５０】
【表２】
2008150400.tif 000003
【００５１】
実施例１〜実施例７の樹脂組成物は、ポリアミド樹脂１００質量部に対し、酸溶媒で湿式処理され、不活性ガス雰囲気中で２５℃から６００℃まで昇温させたときの質量減少率が１〜２０質量％であるカーボン粒子０．５〜２０質量部と、膨潤性の層状ケイ酸塩０．５〜１０質量部とを含有したものであったため、成形性が良好であるとともに、成形後の反り、熱処理後の反りともに小さく、高温下での寸法安定性に優れたものであった。このような特性は、本発明にもとづき、ポリアミドモノマーの重合時に、カーボン粒子と膨潤性の層状ケイ酸塩とを共存させていることにより表れたものであった。
【００５２】
比較例１
カーボン粒子を用いなかった。それ以外は実施例１と同様にして樹脂組成物を作製し、反りを測定した。その結果を表３に示す。カーボン粒子を用いた実施例１と比較すると、成形性は同様に良好であったが、成形後の反りおよび特に熱処理後の反りが大きかった。
【００５３】
比較例２
カーボン粒子を用いなかった。それ以外は実施例６と同様にして樹脂組成物を作製し、反りを測定した。その結果を表３に示す。カーボン粒子を用いた実施例６と比較すると、成形性は同様に良好であったが、成形後の反りおよび特に熱処理後の反りが大きかった。
【００５４】
比較例３
カーボン粒子を用いなかった。それ以外は実施例７と同様にして樹脂組成物を作製し、反りを測定した。その結果を表３に示す。カーボン粒子を用いた実施例７と比較すると、成形性は同様に良好であったが、成形後の反りおよび特に熱処理後の反りが大きかった。
【００５５】
比較例４
膨潤性の層状ケイ酸塩を用いなかった。それ以外は実施例１と同様にして樹脂組成物を作製し、反りを測定した。その結果を表３に示す。膨潤性の層状ケイ酸塩を用いた実施例１と比較すると、成形性は同様に良好であったが、成形後の反りおよび特に熱処理後の反りが大きかった。
【００５６】
比較例５
カーボン粒子としてＫ−３を用いた。それ以外は実施例１と同様にして樹脂組成物を作製し、反りを測定した。その結果を表３に示す。カーボン粒子としてＫ−１を用いた実施例１と比較して、カーボン粒子（天然鱗状黒鉛）中の酸イオン量（不活性ガス雰囲気中で２５℃から６００℃まで昇温させたときの質量減少率）が少なかったので、得られた樹脂組成物は、成形性が不良であるばかりか、成形後の反りおよび特に熱処理後の反りが大きかった。
【００５７】
比較例６
Ｋ−１の配合割合を、本発明の範囲を超えた３０質量部とした。それ以外は実施例１と同様にして、表３に示した各成分をオートクレーブに投入し、窒素置換後、液温を２６０℃まで上昇させた。しかし、ε−ＣＬの重合度が低くポリマーとして回収できなかった。
【００５８】
比較例７
膨潤性フッ素雲母の配合割合を、本発明の範囲を超えた２０質量部とした。それ以外は実施例１と同様にして、表３に示した各成分をオートクレーブに投入し、窒素置換後、液温を２６０℃まで上昇させた。しかし、ポリマーがゲル化し、樹脂組成物として回収できなかった。
【００５９】
比較例８
膨潤性の層状ケイ酸塩に代えて、非膨潤性の層状ケイ酸塩であるタルクを用いた。それ以外は実施例１と同様にして樹脂組成物を作製し、反りを測定した。その結果を表３に示す。膨潤性の層状ケイ酸塩を用いた実施例１と比較すると、成形性が不良であるばかりか、成形後の反りおよび特に熱処理後の反りが大きかった。
【００６０】
比較例９
ポリアミドモノマーではなく、ポリアミド６ポリマーを用いて、表３に示した各成分を溶融混錬し、樹脂組成物を作製した。ポリアミドモノマーを用いた実施例１と比較すると、成形性が不良であるばかりか、成形後の反りと熱処理後の反りが大きかった。
【００６１】
【表３】
2008150400.tif 000004